(57)【要約】【課題】線ファスナーや縫合などの手段によらず、濾布と骨材とを一体化した濾材を提供する。【解決手段】濾物と接触する面に配される第１組織と、濾物と接触する面の反対側に配される第２組織とを有する多重組織を含む濾布であり、第２組織は、経糸及び緯糸のうち少なくともいずれか一方が骨材としてのモノフィラメント糸を含み、第１組織と第２組織とは、直接的に又は間接的に接結されたモノフィラメント糸を骨材とする濾布である。【選択図】図１
2019150759.tif 000002
【特許請求の範囲】
【請求項１】
濾物と接触する面に配される第１組織と、濾物と接触する面の反対側に配される第２組織とを有する多重組織を含む濾布であり、
第２組織は、経糸及び緯糸のうち少なくともいずれか一方が骨材としてのモノフィラメント糸を含み、
第１組織と第２組織とは、直接的に又は間接的に接結されたモノフィラメント糸を骨材とする濾布。
【請求項２】
第１組織は、経糸及び緯糸のうち少なくともいずれか一方がマルチフィラメント糸又はスパン糸を含み、
第２組織は、経糸及び緯糸のうち少なくともいずれか一方が骨材としてのモノフィラメント糸を含み、
第１組織と第２組織とは、直接的に又は間接的に接結されており、
第１組織における濾物と接触する面には、マルチフィラメント糸又はスパン糸が、モノフィラメント糸よりも多く露出した状態である請求項１に記載のモノフィラメント糸を骨材とする濾布。
【請求項３】
第１組織と第２組織との間には、中間組織を有する請求項１又は２に記載のモノフィラメント糸を骨材とする濾布。
【請求項４】
第２組織を構成する経糸及び緯糸のうち濾布が撓みやすい方向に配される糸を骨材としてのモノフィラメント糸とした請求項１ないし３のいずれかに記載のモノフィラメント糸を骨材とする濾布。
【発明の詳細な説明】
【技術分野】
【０００１】
本発明は、モノフィラメント糸を骨材とする濾布に関する。
【背景技術】
【０００２】
気体と固体とを分離する際、又は液体と固体とを分離する際に濾過が利用される。濾過では緻密な織布を濾布として利用することがある。しかし、単に織布で構成された濾布には、コシがなく容易に撓んでしまう。このため、濾布に骨材を組み合わせて、濾布の形状を保つことが行われている。
【０００３】
例えば、特許文献１には、骨材と、その骨材を覆うように配される布とから構成される遠心分離機用濾材が記載されている。
【先行技術文献】
【特許文献】
【０００４】
【特許文献１】特開２００９−２７９５１８号公報
【発明の概要】
【発明が解決しようとする課題】
【０００５】
特許文献１の濾材では、濾布の上端が骨材の裏面側に縫着固定された状態であり、濾布の下端が骨材の裏面側に対して線ファスナーなどの係止手段（以下、単に線ファスナーと称する。）で固定されている。
【０００６】
特許文献１の遠心分離機用濾材では、骨材と濾布は、上端が骨材の裏側に縫着されており、下端が骨材の裏側に線ファスナーろで固定されている。このため、濾布の表側、すなわち、濾布が濾物に接触する面に縫い目が現れない。濾布に縫い目があると、縫い目の孔から微小な濾物が漏出するおそれがある。特許文献１の遠心分離機用濾材では、表側に縫い目が現れないため、濾物が漏出しにくくなっている。
【０００７】
しかしながら、特許文献１の遠心分離機用濾材では、線ファスナーと骨材とを縫い合わせる必要があるし、線ファスナーと濾布の下端と縫い合わせる必要がある。また、濾過装置の構成によっては、線ファスナーが濾過装置の構成部品と干渉することがある。
【０００８】
本発明は、線ファスナーや縫合などの手段によらず、濾布と骨材とを一体化した濾布を提供することを目的とする。
【０００９】
濾物と接触する面に配される第１組織と、濾物と接触する面の反対側に配される第２組織とを有する多重組織を含む濾布であり、第２組織は、経糸及び緯糸のうち少なくともいずれか一方が骨材としてのモノフィラメント糸を含み、第１組織と第２組織とは、直接的に又は間接的に接結されたモノフィラメント糸を骨材とする濾布によって上記の課題を解決する。
【００１０】
上記の濾布において、第１組織は、経糸及び緯糸のうち少なくともいずれか一方がマルチフィラメント糸又はスパン糸を含み、第２組織は、経糸及び緯糸のうち少なくともいずれか一方がモノフィラメント糸を含み、第１組織と第２組織とは、直接的に又は間接的に接結されており、第１組織における濾物と接触する面には、マルチフィラメント糸又はスパン糸が、モノフィラメント糸よりも多く露出した状態とすることが好ましい。
【００１１】
上記の濾布において、第１組織と第２組織との間には、中間組織を配する構成としてもよい。中間組織を配することによって、例えば、濾布に厚みを持たせたり、第１組織と第２組織とを間接的に接結することが可能になる。
【００１２】
上記の濾布において、第２組織を構成する経糸及び緯糸のうち濾布が撓みやすい方向に配される糸をモノフィラメント糸とすることが好ましい。これにより、濾布の撓みを効果的に防止することが可能になる。
【発明の効果】
【００１３】
本発明によれば、線ファスナーや縫合などの手段によらず、濾布と骨材とを一体化した濾布を提供することが可能になる。
【図面の簡単な説明】
【００１４】
【図１】第１実施形態に係る濾布を裏側から見た状態を示す図である。
【図２】第１実施形態に係る濾布の組織図であって、完全組織図並びにそれを第１組織及び第２組織に分けて示した組織図である。
【図３】図２のＡＡ部における端面図である。
【図４】図２のＢＢ部分における端面図である。
【図５】遠心濾過装置の一例を示す図である。
【図６】遠心濾過装置用の濾布の一例を示す図である。
【図７】図６のＣＣ部分における端面図である。
【図８】濾板式濾過装置の一例を示す図である。
【図９】濾板式濾過装置用の濾布の一例を示す図である。
【図１０】第２実施形態に係る濾布の組織図であって、完全組織図並びにそれを第１組織及び第２組織に分けて示した組織図である。
【図１１】第３実施形態に係る濾布の組織図であって、完全組織図並びにそれを第１組織及び第２組織に分けて示した組織図である。
【図１２】第４実施形態に係る濾布の組織図であって、完全組織図並びにそれを第１組織及び第２組織に分けて示した組織図である。
【図１３】第５実施形態に係る濾布の組織図であって、完全組織図並びにそれを第１組織及び第２組織に分けて示した組織図である。
【図１４】第６実施形態に係る濾布の組織図であって、完全組織図並びにそれを第１組織、中間組織及び第２組織に分けて示した組織図である。
【図１５】第７実施形態に係る濾布の組織図であって、完全組織図並びにそれを第１組織、中間組織及び第２組織に分けて示した組織図である。
【発明を実施するための形態】
【００１５】
本発明の濾布の実施形態について、図面を参照して説明する。以下に挙げる実施形態は、一例にすぎず、本発明はこれに限定されるものではない。
【００１６】
［第１実施形態］
本実施形態の濾布は、図１及び図２に示したように、濾物と接触する面に配される第１組織１１ａと、濾物と接触する面の反対側に配される第２組織１２ａとを有する多重組織を含む濾布１ａである。なお、図１の例では、濾物と接触する面の反対側に表れる第２組織１２ａが手前に見えており、濾物と接触する面は隠れている。図２の例では、濾物と接触する面が表側の状態で図示されている。
【００１７】
第１組織は、濾過する濾物の性質に併せて、モノフィラメント糸、マルチフィラメント糸、又はスパン糸など種々の糸で織成した織布で構成することができるが、第１組織は、第１組織を構成する経糸及び緯糸のうち少なくともいずれか一方がマルチフィラメント糸又はスパン糸を含むものとすることが好ましい。マルチフィラメント糸又はスパン糸は、モノフィラメント糸に比べてしなやかである。マルチフィラメント糸又はスパン糸は、織成された際にしなやかに曲がるため、経糸と緯糸との間隙の小さい緻密な織布を得ることが可能である。このため、濾物と接触する面に配される第１組織をマルチフィラメント糸又はスパン糸を含むように構成することによって、濾物の漏出し難い緻密な濾布を得ることができる。図１及び図２に示した濾布１ａでは、第１組織１１ａを構成する経糸１１１ａ及び緯糸１１２ａは、共にマルチフィラメント糸である。図１においては、黒色の塗りつぶしで第１組織１１ａの緯糸１１２ａを示し、白色で第１組織１１ａの経糸１１１ａを示す。
【００１８】
第１組織は、濾布を緻密にするために、経糸及び緯糸を共にマルチフィラメント糸又はスパン糸にすることが好ましい。経糸及び緯糸のうちいずれか一方をマルチフィラメント糸又はスパン糸で構成し、残りの他方をモノフィラメント糸から構成する場合は、第１組織において濾物と接触する面にモノフィラメント糸が露出する割合が小さくなる組織、例えば綾織や朱子織等の組織を採用することが好ましい。
【００１９】
第１組織としては、上述の通り、濾物の性質に併せて種々の構成とすることができるが、例えば、柔軟な織布を使用することができる。例えば、ＪＩＳ  Ｌ  １０９６の試験布の幅を５ｃｍに変更した合何度試験において、縦方向又は横方向の剛軟度が１５０ｍｍ以下又は１３０ｍｍｍ以下である柔軟な織布が挙げられる。このような柔軟な織布は、撓みやすいので好適に骨材としてのモノフィラメント糸と組み合わせることができる。剛軟度の下限値は特に限定されないが、０ｍｍより大きいことが好ましい。
【００２０】
第２組織は、経糸及び緯糸のうち少なくともいずれか一方がモノフィラメント糸を含むようにすればよい。モノフィラメント糸は、マルチフィラメント糸又はスパン糸に比べて曲がりにくい。第２組織にモノフィラメント糸が含まれるように織成することで、濾布にコシを与えることが可能である。図１及び図２に示した濾布１ａでは、第２組織１２ａを構成する経糸１２１ａ及び緯糸１２２ａは、共にモノフィラメント糸である。図１においては、斜線を付して第２組織の経糸１２１ａを示し、白色で第２組織１２ａの緯糸１２２ａを示す。
【００２１】
なお、図２において、経糸番号５、経糸番号１０、経糸番号１５、及び経糸番号２０、並びに緯糸番号３、緯糸番号６、緯糸番号９及び、緯糸番号１２には、丸印をつけた。これらの丸印を付したそれぞれの糸は、第２組織を構成する経糸１２１ａ又は緯糸１２２ａであり、いずれもモノフィラメント糸から構成されている。そして、丸印を付していないその他の経糸又は緯糸は、すべて第１組織を構成する経糸１１１ａ又は緯糸１１２ａであり、いずれもマルチフィラメント糸から構成されている。以下の図１０ないし図１３においても、経糸番号又は緯糸番号に丸印を付したものが第２組織を構成する経糸及び緯糸であることを示し、丸印を付していないものが第１組織を構成する経糸又は緯糸であることを示す。図２では、第１組織１１ａ及び第２組織１２ａを併せて表記した完全組織図と、第１組織１１ａを構成する経糸１１１ａ及び緯糸１１２ａを抽出して表記した第１組織図と、第２組織１２ａを構成する経糸１２１ａ及び緯糸１２２ａを抽出して表記した第２組織図とに分けて記載した（以下の組織図においても同様である。）
【００２２】
また、図２及び図１０ないし図１５の組織図において、黒色で四角に塗りつぶしたマスは、図３及び図４に図２のＡＡ部分及びＢＢ部分の端面を示したように、経糸が緯糸に対して上になっている状態、すなわち浮いている状態を示すものとする。なお、図３及び図４において緯糸は円で示し、円の中に緯糸番号を記入した。
【００２３】
また、図２及び図１０ないし図１３の組織図において、黒丸を付したマスは第１組織及び第２組織の接結部を示す。接結は、図４に示したように、第２組織などの一の組織の経糸及び緯糸のうちいずれか一方を、第１組織などの他の組織の経糸及び緯糸に絡ませることによって行う。図４の例では、第２組織１２ａを構成する経糸番号５の経糸１２１ａが第１組織１１ａを構成する緯糸番号４の緯糸１１２ａに絡むように織成され、接結部１３が構成されている。
【００２４】
本実施形態の濾布１ａは、図１及び図２に示したように、第１組織１１ａが経糸１１１ａ及び緯糸１１２ａの密度が大きい平織組織であり、第２組織１２ａが経糸１２１ａ及び緯糸１２１ｂの密度が小さい２/２綾織組織である。第１組織１１ａは、上述のように平織組織であり、第１組織１１ａの経糸１１１ａ及び緯糸１１２ａは共にマルチフィラメント糸で構成されている。第２組織１２ａは、上述のように２/２綾織組織であり、第２組織１２ａの経糸１２１ａ及び緯糸１２２ａは共にモノフィラメント糸で構成されている。本実施形態の濾布１ａを、濾過面の反対側から見ると、図１に示したように、緻密な第１組織１１ａの裏側に、密度の荒い第２組織１２ａが接合した状態となっている。
【００２５】
本実施形態の濾布１ａでは、第２組織１２ａの経糸１２１ａ及び緯糸１２２ａを共にモノフィラメント糸で構成している。このため、縦方向、横方向、及び斜め方向に対して、濾布が撓みにくくなっている。必ずしも経糸及び緯糸の両方をモノフィラメント糸とする必要はない。例えば、第２組織を構成する経糸及び緯糸のうち濾布が撓みやすい方向に配される少なくも一方の糸をモノフィラメント糸とすればよい。これにより、一方向に対しては濾布を柔軟にしつつ、他の方向に対しては濾布が撓むことを防止することができる。
【００２６】
図２に示したように、モノフィラメント糸は、ヨコ方向に対しては経糸４本ずつの間隔をあけて配されており、タテ方向に対しては緯糸２本ずつの間隔をあけて配される。このため、第２組織１２ａは、第１組織１１ａに比べて、密度が小さい組織となっている。
【００２７】
モノフィラメント糸は、濾布の撓みを防止することができる程度に配置すればよい。例えば、モノフィラメント糸の経糸又は緯糸の密度は、１０〜１００本/インチであることが好ましく、１０〜５０本/インチであることがより好ましく、１０〜２５本/インチであることがさらに好ましい。本実施形態の濾布１ａでは、モノフィラメント糸の密度は、経糸１２．３本/インチであり、緯糸１１．５本/インチである。
【００２８】
第１組織における経糸又は緯糸の密度は、濾布に求められる濾過の性能に応じて定めるとよい。例えば、第１組織における経糸の密度は、４０〜５００本/インチであることが好ましく、４０〜１００本/インチであることがより好ましく、４０〜７０本/インチであることがさらに好ましい。第１組織における緯糸の密度は、１０〜２００本/インチであることが好ましく、１０〜８０本/インチであることがより好ましく、１０〜４０本/インチであることがさらに好ましい。本実施形態の濾布１ａでは、マルチフィラメント糸の密度は、経糸４８．２本/インチであり、緯糸２２．５本/インチである。緯糸の密度を経糸の密度よりも小さくすることにより、緯糸を打ち込む回数が少なくなるので好ましい。
【００２９】
本実施形態の濾布１ａでは、第１組織１１ａの密度に比べて、第２組織１２ａの密度が小さく構成されている。このため、濾過を行う際に、液体や気体などの流体が濾布１ａを抜けやすくなり、濾過の効率が上昇する。
【００３０】
図２の黒丸及び図４に示したように、本実施形態の濾布１ａでは、組織の一構成単位当たり計４か所の接結部１３で第２組織１２ａの経糸１２１ａを構成するモノフィラメント糸が、第１組織１１ａを構成する緯糸１１２ａの上に浮いた状態で直接的に接結されている。本実施形態の濾布１ａでは、図２に示したように、横２０マス×縦１２マス＝２４０マスを一構成単位とし、当該構成単位が縦方向及び横方向に連続する組織である。構成単位のすべてのマスに対する接結部のマスが占める割合で計算されるモノフィラメント糸の露出率は、４／２４０×１００＝１．６６７％である。このように、本実施形態の濾布１ａでは、第１組織１１ａにおける濾物と接触する面では、マルチフィラメント糸が、モノフィラメント糸よりも多く露出した状態となっている。このため、第１組織１ａの緻密さがモノフィラメント糸によってほとんど損なわれていない。また、濾過能を発揮する第１組織１１ａと、骨材として機能する第２組織１２ａのモノフィラメント糸とは、接結により接合されているため、縫合による針孔が形成されていない。このため、針孔やモノフィラメント糸を使用することによる濾材の漏出が防がれる。モノフィラメント糸の露出率は、３０％以下とすることが好ましく、２０％以下とすることがより好ましく、５％以下とすることがさらに好ましい。モノフィラメント糸の露出率の下限値は、０％以上であることが好ましい。同様に、マルチフィラメント糸若しくはスパン糸の露出率は、７０％以上であることが好ましく、８０％以上であることが好ましく、９５％以上であることがさらに好ましい。マルチフィラメント糸又はスパン糸の露出率の上限値は、１００％以下であることが好ましい。
【００３１】
例えば、第１組織と第２組織のみからなる濾布において、第１組織の濾物と接触する面に、マルチフィラメント糸又はスパン糸をモノフィラメント糸よりも多く露出した状態とするには、第２組織の経糸又は緯糸のうちいずれか一方をマルチフィラメント糸又はスパン糸で構成し、他方をモノフィラメント糸で構成し、前記マルチフィラメント糸又はスパン糸を第１組織の経糸又は緯糸と接結させてもよい。このような構成を採用することによって、第１組織の濾物と接触する面におけるモノフィラメント糸の露出率を０％にすることができる。すなわち、マルチフィラメント糸又はスパン糸が、モノフィラメント糸よりも多く露出した状態とは、第１組織にモノフィラメント糸が露出していない状態を含むものとする。
【００３２】
例えば、モノフィラメント糸の繊度は１００〜５００００ｄｔｅｘであることが好ましく、５００〜２０００ｄｅｘであることがより好ましい。マルチフィラメント糸又はスパン糸の繊度は１００〜３０００ｄｔeｘであることが好ましく、１０００〜１８００ｄｔｅｘであることがより好ましい。本実施形態の濾布１ａでは、マルチフィラメント糸は経緯糸共に１５２０ｄｔeｘであり、モノフィラメント糸は経緯糸共に８７５ｄｔeｘである。
【００３３】
剛直性を発揮し、骨材としてして機能させるモノフィラメント糸に関しては、同一の荷重をかけた際に、モノフィラメント糸がマルチフィラメント糸又はスパン糸に比べて曲がりにくくなるようにすればよい。例えば、マルチフィラメント糸又はスパン糸の繊度に対するモノフィラメント糸の繊度の割合が、５０％以上となるようにすることが好ましい（モノフィラメント糸の繊度の割合（％）＝モノフィラメント糸の繊度÷マルチフィラメント糸又はスパン糸の繊度×１００）。モノフィラメント糸の繊度の割合の上限は、特に限定されないが、例えば、２００％以下とすることが好ましく、１３０％と以下とすることがより好ましい。
【００３４】
濾布において主に一方向に剛直性が発揮されればよい場合は、第２組織を構成する経緯糸のうち剛直性が必要のない方向に配される糸には、マルチフィラメント糸又はスパン糸などのしなやかな糸を使用してもよい。
【００３５】
マルチフィラメント糸又はスパン糸の構成や素材は、濾物の性質によって、適宜変更することができる。本実施形態の濾布では、経緯糸共に、２４０本のフィラメントの長繊維を揃えて１インチ当たり２．５回の撚りをかけたマルチフィラメントを使用している。素材は、経緯糸共にポリプロピレンである。スパン糸の場合は、例えば、３８〜１００ｍｍの繊維長の繊維を使用することができる。同様に、モノフィラメント糸の構成や素材は、濾物の性質によって、適宜変更することができる。本実施形態の濾布では、経緯糸共に、ポリプロピレンのモノフィラメント糸を使用している。
【００３６】
マルチフィラメント糸若しくはスパン糸、又はモノフィラメント糸は、熱溶着によって接合可能とするために、熱可塑性樹脂で構成することが好ましい。熱溶着によって接合可能にすることによって、縫合による針孔が濾布に形成されることを防ぐことができる。例えば、濾布本体３１の一端部と他端部とを熱溶着によって接合することによって、後述の図６のように濾布本体３１を環状に成形することが可能になる。また、後述する図７のように、濾布本体３１とパッキン３２などの他の部材とを接合することが可能になる。
【００３７】
本実施形態の濾布１ａは、例えば、図５ないし図７に示したように、遠心濾過装置用の濾布３として好的に使用することができる。図５に示した遠心濾過装置４は、側壁４１に複数の貫通孔４２を有するバスケット４３と、バスケット４３の回転軸４４とを有する。遠心濾過装置４には、図６に示したように、平面と底面とが開口となるように環状に成形した濾布３が使用される。
【００３８】
図６の濾布３は、図５に示したように、バスケット４３の側壁４１の内面に濾布３が接面するように嵌めて使用する。濾布３は、濾物５（ケーキ）と接面する面、すなわち環状の濾布の内周面に濾過面が位置するように嵌められる。そして、濾物と接面する側の反対側、すなわち環状の濾布の外周面に骨材が位置するように嵌められる。このとき濾布３にコシがない場合、図５において矢印で示したように、濾布３が斜め下方向に撓んでしまう。濾布３が撓むと、濾布３とバスケット４３の側壁４１の上端部との間に隙間が形成されて、その隙間から濾物５が漏出してしまう。
【００３９】
本実施形態の濾布１ａは、濾過機能を発揮する第１組織１１ａとモノフィラメント糸で構成し骨材として機能する第２組織１２ａとが接結により一体化されている。このため、濾布３が撓むことが防止される。また、第１組織１１ａと第２組織１２ａとは、縫合により接合されていないので、効率的に濾布を製造することができるし、縫合時の針穴から濾物が漏出することが防止される。また、本実施形態の濾布１ａでは、第１組織１１ａにおける濾物と接触する面には、マルチフィラメント糸又はスパン糸が、モノフィラメント糸よりも多く露出しており、濾物と接触する面が緻密になっている。このため、モノフィラメント糸を使用したことに起因する濾物の漏出、濾物を掻き落とす際におけるモノフィラメント糸に対する引っかかり、モノフィラメント糸と第１組織との間に残留した濾物によるコンタミネーションなど濾過布の性能の低下が低減されるようになっている。
【００４０】
図６及び図７に示したように、バスケット４３の内壁に嵌められる濾布３の濾布本体３１の上端部及び下端部には、パッキン３２が接合されている。パッキン３２は、図６に示したように、遠心濾過装置４のバスケット４３と濾布３との間の隙間を塞いで、濾物５が前記隙間から漏出することを防止するために設けられている。パッキン３２は、濾布３の上端部及び下端部の濾過面と濾過面と反対の面とを覆うように熱溶着されている。
【００４１】
パッキン３２は、熱溶着によって濾布本体３１に接合可能とするために、熱可塑性樹脂から構成することが好ましい。パッキン３２にも濾過性能を付与するために、パッキン３２は織布又は不織布等の濾過性能を有する素材から構成することが好ましい。パッキン３２は、濾布本体３１に対して熱溶着可能にするために、濾布本体３１を構成する熱可塑性樹脂と同系の素材で構成することが好ましい。
【００４２】
本実施形態の濾布１ａは、図８及び図９に示したように、濾板を有する濾過装置６にも好適に使用される。図８の濾過装置６は、複数の扁平な濾板６１を配置した濾過槽６２に濾過する前の濾物を含有する液体を供給する。濾板６１は、図９に示したように、濾板６１の表側及び裏側がメッシュ状になっており、メッシュを介して濾板の外と内が連通し、図８において矢印で示したように、網目を通じて濾板６１の外から濾板６１の中に液体が流入することが可能に構成されている。濾板６１に流入した液体は、濾板６１に配される廃液口６３から排出される。濾板６１には、袋状に構成した濾布７が被せられている。このため、濾物を含有する液体は、濾板６１に流入する前に濾布７で濾過される。濾過された液体は、廃液口６３から排出される。なお、図９においては、濾布７に隠れている濾板６１の構成は破線で示した。
【００４３】
上記の濾過装置６において使用される濾布７において、濾布７にコシがない場合は、濾布７が撓んで、濾板６１に密着する。濾布７が濾板６１に密着すると、液体が濾板６１に流入しにくくなることがある。本実施形態の濾布１ａの第２組織１２ａが濾板６１の側になるようにし、第１組織１１ａが外側になるようにして、濾板６１に被せれば、濾布７にコシを持たせて、濾布７が撓むことを防止することが可能になる。本実施形態の濾布１ａは、縫合による針孔がないため、針孔から濾物が漏出する可能性が低減されると共に、濾布７の撓みに起因する濾過効率の低下を防止することが可能である。また、濾布１ａではモノフィラメント糸が骨材として機能するが、線ファスナーのように濾板６１に干渉しても濾板を傷つけることがない。また、濾布１ａでは、モノフィラメント糸は、濾布の表側にほとんど現れないので、モノフィラメント糸と濾布の間に濾物が残留したり、モノフィラメント糸に濾物の掻き取り具が引っかかったりすることが防止される。
【００４４】
[第２実施形態]
本実施形態の濾布１ｂは、図１０に示したように、第１組織１１ｂが平織組織であり、第２組織１２ｂも平織組織である。図１０において糸番号に丸印を付して示したように、経糸番号５、経糸番号１０、経糸番号１５、及び経糸番号２０、並びに緯糸番号３、緯糸番号６、緯糸番号９及び緯糸番号１２が第２組織１２ｂの経緯糸を構成する。第１組織１１ｂの経緯糸は、経緯糸共にマルチフィラメント糸であり、第２組織１２ｂの経緯糸は、経緯糸共にモノフィラメント糸で構成される。マルチフィラメント糸及びモノフィラメント糸は、第１実施形態と同じ構成である。第１組織の経糸の密度は４９．０本/インチであり、緯糸の密度は２２．５本/インチである。第２組織の経糸の密度は１２．５本/インチであり、緯糸の密度は１１．２本/インチである。モノフィラメント糸の露出率は、１．６６７％であり、残りの９８．３３３％がマルチフィラメント糸である。
【００４５】
[第３実施形態]
本実施形態の濾布１ｃは、図１１に示したように、第１組織１１ｃが２/２綾織組織であり、第２組織１２ｃが平織組織である。図１１において糸番号に丸印を付して示したように、経糸番号５、経糸番号１０、経糸番号１５、及び経糸番号２０、並びに緯糸番号５、緯糸番号１０、緯糸番号１５及び緯糸番号２０が第２組織１２ｃの経緯糸を構成する。第１組織１１ｃの経緯糸は、経緯糸共にマルチフィラメント糸であり、第２組織１２ｃの経緯糸は、経緯糸共にモノフィラメント糸で構成される。マルチフィラメント糸及びモノフィラメント糸は、第１実施形態と同じ構成である。第１組織１１ｃの経糸の密度は４９．５本/インチであり、緯糸の密度は３１．７本/インチである。第２組織１２ｃの経糸の密度は１２．７本/インチであり、緯糸の密度は８．０本/インチである。モノフィラメント糸の露出率は、１．０％である。
【００４６】
[第４実施形態]
本実施形態の濾布１ｄは、図１２に示したように、第１組織１１ｄが２/２綾織組織であり、第２組織１２ｄも２/２綾織組織である。図１２において糸番号に丸印を付して示したように、経糸番号５、経糸番号１０、経糸番号１５、及び経糸番号２０、並びに緯糸番号５、緯糸番号１０、緯糸番号１５及び緯糸番号２０が第２組織１２ｄの経緯糸を構成する。第１組織１１ｄの経緯糸は、経緯糸共にマルチフィラメント糸であり、第２組織の経緯糸は、経緯糸共にモノフィラメント糸で構成される。マルチフィラメント糸及びモノフィラメント糸は、第１実施形態と同じ構成である。第１組織の経糸の密度は４９．０本/インチであり、緯糸の密度は３１．０本/インチである。第２組織の経糸の密度は１２．５本/インチであり、緯糸の密度は７．５本/インチである。モノフィラメント糸の露出率は、１．０％であり、残りの９９．０％がマルチフィラメント糸である。
【００４７】
[第５実施形態]
本実施形態の濾布１ｅは、図１３に示したように、第１組織１１ｅが３/１綾織組織であり、第２組織１２ｅが平織組織である。図１３において糸番号に丸印を付して示したように、経糸番号５、経糸番号１０、経糸番号１５、及び経糸番号２０、並びに緯糸番号３、緯糸番号６、緯糸番号９及び緯糸番号１２が第２組織１２ｅの経緯糸を構成する。第１組織１１ｅの経緯糸は、経緯糸共にマルチフィラメント糸であり、第２組織１２ｅの経緯糸は、経緯糸共にモノフィラメント糸で構成される。マルチフィラメント糸は、第１実施形態と同じ構成である。第２組織の緯糸のモノフィラメント糸は、１７８６ｄｔｅｘのポリプロピレン製のモノフィラメント糸を使用した。接結は、２箇所である。モノフィラメント糸の露出率は、０．８３％であり、残りの９．１７０％がマルチフィラメント糸である。第１組織の経糸の密度は４８．５本/インチであり、緯糸の密度は２８．５本/インチである。第２組織の経糸の密度は１２．３本/インチであり、緯糸の密度は１４．３本/インチである。
【００４８】
[第６実施形態]
第６実施形態の濾布１ｆは、図１４に示したように、第１組織１１ｆ、中間組織１４ｆ、及び第２組織１２ｆからなる三重織物から構成される。中間組織１４ｆは、第１組織１１ｆと第２組織１２ｆとの間に配される。第１組織１１ｆは濾物に接触する面であり、第２組織１２ｆは濾布の裏面になり、中間組織１４ｆは中間面になる。
【００４９】
図１４において、経糸番号又は緯糸番号に丸印を付したものは、第２組織１２ｆを構成する経糸又は緯糸である。図１４において、経糸番号又は緯糸番号に四角印を付したものは、中間組織１４ｆを構成する経糸又は緯糸である。そして、図１４において、丸印も四角印も付していないものが第１組織１１ｆを構成する経糸又は緯糸を示す。また、図１４において、第１組織１１ｆと中間組織１４ｆとの接結点を白丸で示し、中間組織１４ｆと第２組織１２ｆとの接結点を黒丸で示す。後述する図１５においても同様の方法で糸使い及び接結点を表現する。
【００５０】
本実施形態の濾布１ｆでは、第１組織１１ｆの経糸及び緯糸並びに中間組織１４ｆの経糸及び緯糸は、マルチフィラメント糸で構成した。そして、第２組織１２ｆの経糸及び緯糸をモノフィラメント糸で構成した。マルチフィラメント糸及びモノフィラメント糸は、第１実施形態を同様のものである。具体的には、経糸番号５、経糸番号１０、経糸番号１６、及び経糸番号２１、並びに緯糸番号３、緯糸番号７、緯糸番号１０及び緯糸番号１４で中間組織１４ｆを構成する。そして、経糸番号１１、及び経糸番号２２、並びに緯糸番号４、及び緯糸番号１１で第２組織１２ｆを構成する。そして、それ以外の残りの経糸及び緯糸で第１組織１１ｆを構成する。
【００５１】
第１組織１１ｆと中間組織１４ｆとは、図１４において白丸で示したように、経糸番号５及び緯糸番号２が交差する箇所と、経糸番号１６及び緯糸番号９が交差する箇所との計２箇所で接結される。前者では、緯糸番号２で示される第１組織１１ｆの緯糸の上に経糸番号５で示される中間組織１４ｆの経糸が浮いた状態となる。後者では、緯糸番号９で示される第１組織１１ｆの緯糸の上に経糸番号１６で示される中間組織１４ｆの経糸が浮いた状態となる。
【００５２】
中間組織１１ｆと第２組織１２ｆは、図１４において黒丸で示したように、経糸番号１０及び緯糸番号１１が交差する箇所と、経糸番号２１及び緯糸番号４が交差する箇所との計２箇所で接結される。前者では、経糸番号１０で示される中間組織１４ｆの経糸の上かつ第１組織１１ｆの下に緯糸番号１１で示される第２組織１２ｆの緯糸が浮いた状態となる。後者では、経糸番号２１で示される中間組織１４ｆの経糸の上かつ第１組織の下に緯糸番号４で示される第２組織１２ｆの緯糸が浮いた状態となる。
【００５３】
上述のように、第６実施形態の濾布では、第１組織１１ｆと第２組織１２ｆとは、中間組織１４ｆを介して、間接的に接結される。このため、第１組織において濾物に接触する側には、第２組織１２ｆを構成するモノフィラメント糸がまったく現れない。すなわち、モノフィラメント糸の露出率は、０％であり、マルチフィラメント糸の露出率は１００％である。このように、三重組織以上の多重組織にすることで第１組織において濾物と接触する面にモノフィラメント糸が現れないようにすることも可能である。
【００５４】
[第７実施形態]
本実施形態の濾布１ｇは、図１５に示したように、第１組織１１が平織組織であり、中間組織１４ｇも平織組織であり、第２組織１２ｇも平織組織である。図１５において糸番号に丸印を付して示したように、経糸番号３、経糸番号６、経糸番号９、及び経糸番号１２、並びに緯糸番号３、緯糸番号６、緯糸番号９及び緯糸番号１２が一番下の層に当たる第２組織１２ｇの経緯糸を構成する。そして、図１５において糸番号に四角印を付して示したように、経糸番号２、経糸番号５、経糸番号８、及び経糸番号１１、並びに緯糸番号２、緯糸番号５、緯糸番号８、及び緯糸番号１１が第１組織及び第２組織の間に挟まれる中間組織１４ｇを構成する。そして、その他の経緯糸が第１組織１１ｇを構成する。
【００５５】
第１組織１１ｇの経緯糸は、経緯糸共にマルチフィラメント糸であり、中間組織１４ｇの経緯糸も、経緯糸共にマルチフィラメント糸であり、第２組織１２ｇの経緯糸は、経緯糸共にモノフィラメント糸で構成される。マルチフィラメント糸及びモノフィラメント糸は、第１実施形態と同じ構成である。接結は、第１組織と中間組織の接結が２箇所であり、中間組織と第２組織との接結が２箇所である。第１組織におけるモノフィラメント糸の露出率は、第１組織と第２組織とが、中間層を介して間接的に接結されるため、０％であり、マルチフィラメント糸の露出率が１００％である。
【００５６】
上記の実施形態では、濾布を二重織又は三重織にした例を示した。モノフィラメント糸を含む第２組織を有するものであれば、４重織以上の組織を採用してもよい。
【実施例】
【００５７】
以下、実施例を挙げて、それぞれの実施例に係る濾布について、剛軟度、及び通気性を評価した。
【００５８】
上記の第１実施形態から第５実施形態の構成を有する濾布をそれぞれ、実施例１から実施例５の濾布として、剛軟度、及び通気性を求めた。比較のために、以下の構成を有する比較例１及び比較例２の濾布を用意して、これについては剛軟度のみを求めた。なお、剛軟度は、ＪＩＳ  Ｌ  １０９６の方法を、試験布の幅を５ｃｍに変更して実施した。
【００５９】
比較例１は、経糸及び緯糸の素材と構成については実施例１の第１組織の経糸及び緯糸と同様にして、平織の一重組織としたものである。比較例２は、経糸を８９０ｄｔeｘのマルチフィラメント糸に変更し、組織を２/２綾織の一重組織にした点以外は比較例１と同様にしたものである。
【００６０】
各実施例及び各比較例の試験片について求めた剛軟度と通気性を表１に示す。剛軟度については、試験片の縦方向及び横方向の両方について求めた。
【００６１】
【表１】
2019150759.tif 000003
【００６２】
表１に示したように実施例１ないし実施例５に係る濾布では、比較例の濾布に比べて強いコシを有することがわかる。各実施例の濾布は、通気性も十分であり、モノフィラメント糸によって通気性、すなわち、第１組織の緻密さが損なわれていないことが分かる。
【００６３】
上記の実施例１ないし実施例５及び比較例１ないし比較例２に係る濾布を図５に示した遠心濾過装置にセットして、濾過を行った。実施例１ないし実施例５に係る濾布では、濾布がバスケットの下方向に向けて撓むことが効果的に防止されていた。実施例１ないし５の濾過布では、濾過面に堆積した濾物の除去も容易であった。一方、比較例１ないし比較例２に係る濾布では、濾布がバスケットの下方向に向けて撓み、バスケットと濾布との間に隙間ができてしまった。このため、濾過後の液体には、濾物が混入していた。
【符号の説明】
【００６４】
１ａ      濾布
１１ａ    第１組織
１２ａ    第２組織
１１１ａ  第１組織の経糸
１１２ａ  第１組織の緯糸
１２１ａ  第２組織の経糸
１２２ａ  第２組織の緯糸
１４ｆ    中間組織  
【図１】
2019150759.tif 000004
【図２】
2019150759.tif 000005
【図３】
2019150759.tif 000006
【図４】
2019150759.tif 000007
【図５】
2019150759.tif 000008
【図６】
2019150759.tif 000009
【図７】
2019150759.tif 000010
【図８】
2019150759.tif 000011
【図９】
2019150759.tif 000012
【図１０】
2019150759.tif 000013
【図１１】
2019150759.tif 000014
【図１２】
2019150759.tif 000015
【図１３】
2019150759.tif 000016
【図１４】
2019150759.tif 000017
【図１５】
2019150759.tif 000018